(57)【特許請求の範囲】
【請求項１】
半径方向カーカス補強材を備えたタイヤであって、それ自体半径方向にトレッドが被せられたクラウン補強材を有し、前記トレッドは、２つのビードによってサイドウォールに連結され、前記トレッドは、半径方向に重ね合わされると共に軸方向外側部分のところよりも中央部分の方が小さいボイド比を有する配合エラストマーコンパウンドの少なくとも２つの層を有する、タイヤにおいて、前記トレッドの配合エラストマーコンパウンドの第１の層は、第１の配合エラストマーコンパウンドで作られていて、少なくとも、赤道面の領域内に延びる部分と、第２の配合エラストマーコンパウンドで作られた少なくとも２つの軸方向外側部分とで構成され、第１の配合エラストマーコンパウンドは、５５よりも大きなマクロ分散度Ｚ‐値及び０．１２０よりも小さいｔａｎ（δ）ｍａｘで示される最大ｔａｎ（δ）値を有し、前記第２の配合エラストマーコンパウンドの１００℃における複素動的剪断弾性率Ｇ*１％は、前記第１の配合エラストマーコンパウンドの１００℃における複素動的剪断弾性率Ｇ*１％の値よりも少なくとも１０％高い値を有し、
前記第１の配合エラストマーコンパウンドのＭＳＡ３００／ＭＳＡ１００の比は、前記第２の配合エラストマーコンパウンドのＭＳＡ３００／ＭＳＡ１００の比よりも少なくとも５％高い値を有する、タイヤ。
【請求項２】
前記第１の配合エラストマーコンパウンドは、補強用充填剤として、１０〜７０ｐｈｒの含有量で使用されるカーボンブラックを少なくとも含み、前記カーボンブラックは、１００ｍ2／ｇよりも大きなＢＥＴ比表面積を有する、請求項１記載のタイヤ。
【請求項３】
前記第１の配合エラストマーコンパウンドは、補強用充填剤として、１００ｍ2／ｇよりも高いＢＥＴ比表面積を備えたカーボンブラックと白色充填剤のブレンドを含み、前記補強用充填剤は、１０〜９０ｐｈｒの含有量で用いられ、白色充填剤に対するカーボンブラックの比は、２．７よりも大きい、請求項１又は２記載のタイヤ。
【請求項４】
前記第２の配合エラストマーコンパウンドの１００℃における複素動的剪断弾性率Ｇ*１％は、１．６よりも高く、２．４以下である、請求項１〜３のうちいずれか一に記載のタイヤ。
【請求項５】
前記第１の配合エラストマーコンパウンドの１００℃における複素動的剪断弾性率Ｇ*１％は、１．４よりも高く、２以下である、請求項１〜４のうちいずれか一に記載のタイヤ。
【請求項６】
前記配合エラストマーコンパウンドの前記第１の層は、第１の配合エラストマーコンパウンドで作られていて、少なくとも、前記赤道面の領域内に延びる部分及び第２の配合エラストマーコンパウンドで形成された少なくとも２つの軸方向外側の部分で構成され、前記第１の層は、前記トレッドの前記半径方向外側の層を形成していることを特徴とする請求項１〜５のうちいずれか一に記載のタイヤ。
【請求項７】
前記第１の層と接触状態にある半径方向内側の第２の層を構成する前記配合エラストマーコンパウンドは、前記第１の層の前記第１の配合エラストマーコンパウンドの１００℃における複素動的剪断弾性率Ｇ*１％の値よりも少なくとも１０％高い１００℃における複素動的剪断弾性率Ｇ*１％の値を有することを特徴とする請求項６記載のタイヤ。
【請求項８】
前記トレッドの前記半径方向外側層を形成する前記第１の層と接触状態にある半径方向外側の第２の層を構成する前記配合エラストマーコンパウンドは、５５よりも大きなマクロ分散度Ｚ‐値及び０．１２０よりも小さいｔａｎ（δ）ｍａｘで示される最大ｔａｎ（δ）値を有する、請求項１〜５のうちいずれか一に記載のタイヤ。
【請求項９】
前記トレッドは、前記第１の層と接触状態にある半径方向内側の第３の層を有し、前記第３の層を構成する配合エラストマーコンパウンドは、前記第１の層の前記第１の配合エラストマーコンパウンドの１００℃における複素動的剪断弾性率Ｇ*１％の値よりも少なくとも１０％高い１００℃における複素動的剪断弾性率Ｇ*１％の値を有する、請求項８記載のタイヤ。
【請求項１０】
前記タイヤの子午線断面で見て、半径方向最も外側のワーキング層である層の端のところで半径方向に測定した前記配合エラストマーコンパウンドの前記第２の層の厚さは、前記タイヤの子午線断面で見て、半径方向最も外側のワーキング層である層の端のところで半径方向に測定した前記配合エラストマーコンパウンドの前記第１の層の厚さの１０％を超える、請求項８又は９記載のタイヤ。
【請求項１１】
前記トレッドは、前記第１の層と接触状態にある半径方向内側の第３の層を有し、前記タイヤの子午線断面で見て、半径方向最も外側のワーキング層である層の端のところで半径方向に測定した前記配合エラストマーコンパウンドの前記第３の層の厚さは、前記タイヤの子午線断面で見て、半径方向最も外側のワーキング層である層の端のところで半径方向に測定した前記配合エラストマーコンパウンドの前記第１の層の厚さの２５％を超える、請求項１０記載のタイヤ。
【請求項１２】
前記タイヤは、前記トレッドの半径方向最も内側の位置に配合エラストマーコンパウンドの追加の層を有し、前記追加の層の前記配合エラストマーコンパウンドは、０．１００未満のｔａｎ（δ）ｍａｘで示された最大ｔａｎ（δ）値を有する、請求項１〜１１のうちいずれか一に記載のタイヤ。
【発明の詳細な説明】
【技術分野】
【０００１】
本発明は、重車両、例えば輸送車両又は「産業」車両に取り付けられるようになった半径方向カーカス補強材付きのタイヤに関する。本発明は、特に、３７インチ（９３．９８ｃｍ）を超える軸方向幅を有するタイヤに関する。
【０００２】
本発明は、この種の用途には限定されないが、直径が３．５ｍを超え、軸方向幅が３７インチを超えるタイヤを備えた重さが３００トンを超える「ダンパ」型の車両（「ダンプ車」とも呼ばれる）に関して本発明を具体的に説明する。
【背景技術】
【０００３】
一般に重量物を運搬するようになったかかるタイヤは、半径方向カーカス補強材及び非伸長性補強要素で形成された少なくとも２つのワーキング又は実働クラウンプライで構成されたクラウン補強材を有し、非伸長性補強要素は、１つのプライと次のプライとの間でクロス掛け関係をなし且つ円周方向と１０°〜４５°の等しい又は等しくない角度をなしている。
【０００４】
産業車両用のタイヤの通常の設計に関する限り、各ビード内に繋留される半径方向カーカス補強材は、金属補強要素の少なくとも１つの層で構成され、これら金属補強要素は、この層中で互いに実質的に平行である。カーカス補強材の上には通常、金属補強要素の少なくとも２つのワーキングクラウン層で構成されたクラウン補強材が載っているが、これらは、１つの層と次の層との間でクロス掛け関係をなし且つ円周方向と１０°〜６５°の角度をなしている。カーカス補強材とワーキングクラウン層との間には通常、１つのプライと次のプライとの間でクロス掛け関係をなし且つ１２°よりも小さい角度をなす補強要素の２つの層が設けられ、これら補強要素層の幅は、通常、ワーキング層の幅よりも小さい。ワーキング層の半径方向外側には、保護層も又設けられ、かかる保護層の補強要素は、互いに１０°〜６５°の角度をなしている。
【０００５】
クラウン補強材の半径方向外側には通常、タイヤが路面と接触関係をなす接触パッチ内で路面に接触するようになったポリマー材料で構成されているトレッドが存在する。
【０００６】
コードは、かかるコードが破断力の１０％に等しい引張り力を受けたときに、多くとも０．２％に等しい相対伸び率を示す場合に非伸長性であると呼ばれる。
【０００７】
コードは、かかるコードが破断荷重に等しい引張り力を受けたときに、最大接線モジュラスが１５０ＧＰａに等しい状態で少なくとも３％に等しい相対伸び率を示す場合に弾性であると呼ばれる。
【０００８】
タイヤの円周方向又は長手方向は、タイヤの周囲に対応し且つタイヤの走行方向により定められる方向である。
【０００９】
タイヤの回転軸線は、タイヤが通常の使用中に回転する中心となる軸線である。
【００１０】
半径方向平面又は子午面は、タイヤの回転軸線を含む平面である。
【００１１】
円周方向中間平面又は赤道面は、タイヤの回転軸線に垂直であり且つタイヤを２つの半部に区分する平面である。
【００１２】
タイヤの横方向又は軸方向は、タイヤの回転軸線に平行である。軸方向距離は、軸方向に測定される。「〜の軸方向内側又は〜の軸方向外側」という表現は、それぞれ、「赤道面から測定した〜の軸方向距離が〜よりも小さい又は大きい」ことを意味している。
【００１３】
半径方向は、タイヤの回転軸線と交差し且つこれに垂直な方向である。半径方向距離は、半径方向に測定される。「〜の半径方向内側又は〜の半径方向外側」という表現は、それぞれ、「タイヤの回転軸線から測定した〜の軸方向距離が〜よりも小さい又は大きい」ことを意味している。
【００１４】
車両、特に積荷を運搬するために鉱山又は採石場で用いられるようになった車両の場合、接近ルート及び採算性の要件に関する問題点により、これら車両の製造業者は、車両の積荷運搬能力を高めている。その結果として、車両は、ますます大型になり、従って、これら車両自体がますます重くなり、従って、これら車両は、ますます重い積み荷を運搬することができるようになっている。現時点において、これら車両は、数百トンの重量に達している場合があり、従って、運搬されるべき積荷の重量も又同様であり、従って、総重量が６００トンという重いものになっている場合がある。
【００１５】
したがって、タイヤについて課される要求がますます高くなっている。それと同時にタイヤは、耐摩耗性の面で良好な性能を示すと共に必要なトルクを伝えることができ、特に軌道上で遭遇する岩石からの攻撃に耐えることができなければならない。
【００１６】
かくして、仏国特許第１４４５６７８号明細書は、トレッドを形成するために軸方向に互いに異なる材料を選択することを提案している。中央部分は、側方部分よりも耐摩耗性の高い材料で作られるのが良い。
【００１７】
通常、耐摩耗性材料にはヒステリシス特性の面で不利益がある。かくして、タイヤのトレッドを２つの互いに異なる材料の半径方向重ね合わせで構成することも又慣例であり、その目的は、耐摩耗性とヒステリシス特性との間に意図した用途にとって満足のいく妥協点を見出すことにある。
【００１８】
かかるタイヤは、例えば、米国特許６，２４７，５１２号明細書に記載されている。この特許文献は、トレッドを形成するために２つの材料層の重ね合わせを記載しており、路面に接触する外側の材料は、特に、耐摩耗性の面で良好な性能を示し、内側の材料は、クラウン領域中のタイヤ温度の増大を制限することができるヒステリシス特性を有する。
【００１９】
この種のタイヤに関し、トレッド上に存在するパターンは、軸方向にも変化している場合があり、かくして、トルクを伝達するため、そして更に岩石を取り除くのが困難な中央部分に対する攻撃を回避するために中央部分のボイド比を小さくすることが慣例である。
【００２０】
トレッドのボイド比は、本発明によれば、サイプ又は溝の表面積とトレッドの全面積の比によって定められる。かくして、トレッドの部分のボイド比は、本発明によれば、トレッドのこの部分中に存在するサイプ又は溝の表面積とトレッドのこの部分の全表面積の比によって定められる。
【先行技術文献】
【特許文献】
【００２１】
【特許文献１】仏国特許第１４４５６７８号明細書
【特許文献２】米国特許６，２４７，５１２号明細書
【発明の概要】
【発明が解決しようとする課題】
【００２２】
本発明者は、自らに、耐摩耗性、耐攻撃性及び耐久性の種々の性能の観点相互間の一層良好な妥協点をタイヤに与える仕事に取り組んだ。
【課題を解決するための手段】
【００２３】
本発明によれば、この目的は、半径方向カーカス補強材を備えたタイヤであって、それ自体半径方向にトレッドが被せられたクラウン補強材を有し、トレッドは、２つのビードによってサイドウォールに連結され、トレッドは、半径方向に重ね合わされると共に軸方向外側部分のところよりも中央部分の方が小さいボイド比を有する配合エラストマーコンパウンドの少なくとも２つの層を有する、タイヤにおいて、トレッドの配合エラストマーコンパウンドの第１の層は、第１の配合エラストマーコンパウンドで作られていて、少なくとも、赤道面の付近中に延びる部分と、第２の配合エラストマーコンパウンドで作られた少なくとも２つの軸方向外側部分とで構成され、第１の配合エラストマーコンパウンドは、５５よりも大きなマクロ分散度Ｚ‐値及び０．１２０よりも小さいｔａｎ（δ）ｍａｘで示される最大ｔａｎ（δ）値を有し、第２の配合エラストマーコンパウンドの１００℃における複素（complex）動的剪断弾性率Ｇ*１％は、第１の配合エラストマーコンパウンドの１００℃における複素動的剪断弾性率Ｇ*１％の値よりも少なくとも１０％高い値を有することを特徴とするタイヤを用いて達成された。
【００２４】
充填剤入り配合エラストマーコンパウンドについて５５よりも大きなマクロ分散度Ｚ‐値は、充填剤が５５以上の分散Ｚ‐値で配合物のエラストマーマトリックス中に分散していることを意味している。
【００２５】
本明細書における説明では、エラストマーマトリックス中の充填剤の分散度は、架橋後、ＩＳＯ規格１１３４５に準拠したエス・オットー等（S. Otto et al），「カウトゥシュック・グンミ・クンストゥストッフェ（Kautschuk Gummi Kunststoffe）」，５８ヤーガング（Jahrgang），エヌアール（ＮＲ）７‐８，２００５年に記載された方法を用いて測定されるＺ‐値によって特徴付けられる。
【００２６】
Ｚ‐値計算は、充填剤がディニスコ（Dynisco）社によって操作手順及び“disperDATA”開発ソフトウェアが提供されている“disperGRADER＋”装置によって次式を用いて測定して分散されていない表面積の百分率（「非分散度％面積」）に基づいている。
Ｚ＝１００−（非分散度％面積）／０．３５
【００２７】
非分散度百分率面積は、それ自体、３０°の角度をなして入射した光の下で試験体の表面を見るカメラを用いて測定される。淡色箇所は、充填剤及び凝集部と関連し、暗色箇所は、ゴムマトリックスと関連しており、ディジタル処理操作により、画像が白黒画像に変換されると共に非分散度面積百分率を上述の文献中においてエス・オットーにより説明された仕方で求めることができる。
【００２８】
Ｚ‐値が高ければ高いほど、ゴムマトリックス中の充填剤の分散度がそれだけ一層良好になる（１００というＺ‐値は、完全な分散度に対応しており、０というＺ‐値は、可もなく不可もない分散度に対応している）。５５以上というＺ‐値は、エラストマーマトリックス中の充填剤の満足にゆく分散度に対応するとみなされる。具体的に言えば、カーボンブラックと白色充填剤のブレンドで構成された補強用充填剤の場合、５５以上のＺ‐値は、エラストマーマトリックス中における充填剤の良好な分散度に対応しているとみなされる。
【００２９】
トレッドの構成材料である配合エラストマーコンパウンドは、既知の方法を用いて調製される。
【００３０】
５５を超えるマクロ分散度Ｚ‐値を達成するため、半径方向外側部分を構成している配合エラストマーコンパウンドは、有利には、ジエンエラストマー及び補強用充填剤のマスターバッチを形成することによって調製されるのが良い。
【００３１】
本発明の意味の範囲内において、「マスターバッチ（master batch）」（この英語による表現は、一般に用いられている）は、充填剤が導入されたエラストマーを主成分とする複合材を意味している。
【００３２】
ジエンエラストマー及び補強用充填剤のマスターバッチを得るには種々の方法が存在する。特に、１つの解決形式は、エラストマーマトリックス中における充填剤の分散度を向上させるため、エラストマーと充填剤を「液」相で混合することである。このようにするため、水中に分散させたエラストマーの粒子の形態を取るラテックスの形態をしたエラストマー及び充填剤の水性分散液、即ち水中に分散させた充填剤（一般に、「スラリ」と呼ばれる）が用いられる。
【００３３】
かくして、本発明の変形形態のうちの１つによれば、マスターバッチは、液相混合によって、天然ゴムを含むジエンエラストマーラテックス及びカーボンブラックを含む充填剤の水性分散液から得られる。
【００３４】
さらにより好ましくは、本発明のマスターバッチは、エラストマーマトリックス中における充填剤の極めて良好な分散度を得ることができるようにする以下のプロセスステップを用いて得られる。
‐ジエンエラストマーラテックスの連続した第１の流れを、混合ゾーンと出口との間に延びる細長い凝固ゾーンを備えた凝固反応器の混合ゾーンに供給し、
‐凝固反応器の上述の混合ゾーンに圧力下で充填剤を含む流体の第２の連続した流れを供給し、エラストマーラテックスが出口の前で充填剤と共に凝固するようにするのに十分活発に混合ゾーン内で第１の流体と第２の流体を混合することによってエラストマーラテックスとの混合物を形成し、この混合物は、連続した流れとして出口ゾーンに向かって流れ、充填剤は、エラストマーラテックスを凝固させることができ、
‐反応器の出口のところに、連続した流れの形態で先に得られた凝塊を集めてこれを乾燥させ、それによりマスターバッチを回収する。
【００３５】
マスターバッチを液相で調製するかかる方法は、例えば、国際公開第９７／３６７２４号パンフレットに記載されている。
【００３６】
損失係数（ロスファクタ）ｔａｎ（δ）は、ゴム混合物の層の動的性質である。これは、規格ＡＳＴＭ・Ｄ５９９２‐９６に従って粘度分析装置（Metravib VA4000）で測定される。１０Ｈｚの振動数、１００℃の温度で単純な交番正弦剪断応力を受けた加硫済み配合物のサンプル（厚さ４ｍｍ、断面積４００ｍｍ2の円筒形試験体）の応答を記録する。変形量（歪）の振幅が０．１％から５０％にスイープし（外方サイクル）、次に５０％から１％にスイープする（戻りサイクル）。利用する結果は、複素動的剪断弾性率（Ｇ*）及び損失係数ｔａｎ（δ）である。戻りサイクルに関し、観察されるｔａｎ（δ）の最大値（ｔａｎ（δ）maxで表される）が示される。
【００３７】
転がり抵抗は、タイヤが転動しているときに生じる抵抗であり、タイヤの上昇温度を示している。かくして、転がり抵抗は、一回転中におけるタイヤの変形量と関連したヒステリシスロスによって表される。用いられる材料のｔａｎ（δ）の値は、タイヤの転動によって生じる種々の変形頻度の効果を取り込むために１０ｋＨｚ、３０〜１００℃で測定される。かくして、１００℃におけるｔａｎ（δ）の値は、転動中におけるタイヤの転がり抵抗の指標に対応している。
【００３８】
まだ全く走行していない新品のタイヤについて種々の測定が行われる。
【００３９】
本発明の好ましい実施形態によれば、トレッドの中央部分のボイド比は、２〜１５％、好ましくは１０％未満である。
【００４０】
また、好ましくは、トレッドの軸方向外側部分のボイド比は、２０〜４０％であり、好ましくは３０％未満である。
【００４１】
少なくとも一部が最も低いボイド比を備えた領域に一致するトレッドの第１の層の中央部分のための材料として５５を超えるマクロ分散度Ｚ‐値を有する第１の充填剤入り配合エラストマーコンパウンドと、少なくとも一部が最も高いボイド比を備えた領域に一致するタイヤの軸方向外側部分のための材料として第１の配合エラストマーコンパウンドの１００℃における複素動的剪断弾性率Ｇ*１％の値よりも少なくとも１０％高い１００℃における複素動的剪断弾性率Ｇ*１％の値を有する第２の配合エラストマーコンパウンドの組み合わせにより、耐摩耗性と耐攻撃性との間の妥協点が見出されると同時にトルクの伝達が有利になることを実証することができた。
【００４２】
具体的に説明すると、上述したように、トレッドの中間部のボイド比は、軸方向外側部分と比較して低い。トレッドの中央部分のボイド比のこの減少により、クラウン補強材を攻撃から守ることができる。なお、石をトレッドのこの中央部分から取り除くことは、特に込み入った作業である。
【００４３】
次に、トレッドの中央部分のための材料として５５よりも大きいマクロ分散度Ｚ‐値を備えた第１の充填剤入り配合エラストマーコンパウンドを選択することにより、耐摩耗性がかかるタイヤの使用の面で特に有利であり、本発明者は、最も顕著な摩耗がトルク伝達時に最も重い重量を受ける部分であるトレッドの中央部分で起こることを実証することができた。
【００４４】
トレッドの軸方向外側部分のための材料として第１の配合エラストマーコンパウンドの１００℃における複素動的剪断弾性率Ｇ*１％の値よりも少なくとも１０％高い１００℃における複素動的剪断弾性率Ｇ*１％の値を有する第２の配合エラストマーコンパウンドを選択することも又、特に最も高いボイド比を有するトレッドの部分におけるタイヤの良好な耐攻撃性に寄与する。これにより生じることとして、第２の配合エラストマーコンパウンドの１００℃における複素動的剪断弾性率Ｇ*１％の値により、トレッドパターン内でぎっしりと詰まり状態になった石の存在の結果として生じる場合のある開始状態の亀裂の広がりを制限することができるように思われる。事実、第２の配合エラストマーコンパウンドの１００℃における複素動的剪断弾性率Ｇ*１％のかかる特性により、第２の配合エラストマーコンパウンドに耐攻撃性に有利な粘着性が与えられる。
【００４５】
最後に、これ又０．１２０以下のｔａｎ（δ）ｍａｘ値を有するトレッド中央部分のための材料として５５を超えるマクロ分散度Ｚ‐値を有する第１の充填剤入り配合エラストマーコンパウンドを選択することにより、タイヤの加熱を少なくするのに好都合であるヒステリシス特性及びかくして良好なタイヤ耐久性が得られる。
【００４６】
有利には、本発明によれば、第１の配合エラストマーコンパウンドの１００℃における複素動的剪断弾性率Ｇ*１％は、１．４よりも高く、好ましくは２以下である。
【００４７】
これ又、有利には、本発明によれば、第２の配合エラストマーコンパウンドの１００℃における複素動的剪断弾性率Ｇ*１％は、１．６よりも高く、好ましくは２．４以下である。
【００４８】
有利には、本発明によれば、第１の配合エラストマーコンパウンドの比ＭＳＡ３００／ＭＳＡ１００は、第２の配合エラストマーコンパウンドの比ＭＳＡ３００／ＭＳＡ１００の値よりも少なくとも５％高い値を有する。
【００４９】
引張り試験により、破断時における弾性応力及び特性を求めることができる。この引張り試験は、１９８８年９月の仏国規格NF T 46-002に従って実施される。引張り試験の結果を処理することにより、伸び率の関数として弾性率の曲線をプロットすることができる。ここで用いられる弾性率は、試験体の初期断面に関して計算された第１の伸びの際に測定される公称（又は見かけ上の）割線モジュラスである。公称割線モジュラス（又は見かけ上の応力、単位ＭＰａ）は、ＭＳＡ１００及びＭＳＡ３００とそれぞれ呼ばれている１００％における第１の伸び及び３００％における第１の伸びで測定される。破断時応力（単位ＭＰａ）及び破断時伸び率（単位％）は、規格NF T 46-002に従って２３℃±２℃及び１００℃±２℃で測定される。
【００５０】
本発明の好ましい実施形態によれば、少なくとも、配合エラストマーコンパウンドの第１の層の赤道面の付近中に延びる部分を形成する第１の配合エラストマーコンパウンドは、補強用充填剤として、少なくとも、１０〜７０ｐｈｒの比率で用いられる１００ｍ2／ｇを超えるＢＥＴ比表面積を備えたカーボンブラックを含む。
【００５１】
また、好ましくは、少なくとも、配合エラストマーコンパウンドの第１の層の赤道面の付近中に延びる部分を形成する第１の配合エラストマーコンパウンドの補強用充填剤は、補強用充填剤として、上述したカーボンブラックと白色充填剤のブレンドを含み、充填剤の全体的レベルは、１０〜９０ｐｈｒであり、カーボンブラックと白色充填剤の比は、２．７を超える。
【００５２】
上述したような充填剤の選択により、配合エラストマーコンパウンドの第１の層の第１の配合エラストマーコンパウンドの耐摩耗性を一段と向上させることができる。
【００５３】
本発明の第１の実施形態によれば、本発明のタイヤは、配合エラストマーコンパウンドの少なくとも２つの半径方向に重ね合わされた層を有し、第１の配合エラストマーコンパウンドで作られていて、少なくとも、赤道面の付近中に延びる部分及び第２の配合エラストマーコンパウンドで作られた少なくとも２つの軸方向外側部分を有する上述の第１の層は、トレッドの半径方向外側層を形成し、この半径方向外側層は、路面に接触するようになっている。
【００５４】
この第１の実施形態によれば、第１の層の半径方向内側に位置し且つこの第１の層と接触状態にある配合エラストマーコンパウンドの第２の層は、有利には、第１の層の第１の配合エラストマーコンパウンドの１００℃における複素動的剪断弾性率Ｇ*１％の値よりも少なくとも１０％高い１００℃における複素動的剪断弾性率Ｇ*１％の値を有する配合エラストマーコンパウンドで構成される。
【００５５】
また、有利には、第１の層の半径方向内側に位置し且つ第１の層と接触状態にある配合エラストマーコンパウンドの第２の層は、配合エラストマーコンパウンドの第１の層の軸方向外側部分を形成する第２の配合エラストマーコンパウンドと同一である配合エラストマーコンパウンドで構成される。
【００５６】
この第２の配合エラストマーコンパウンドが第１の層、特にその中央部分の半径方向内側に位置して設けられることにより、第１の層の上述の中央部分のトレッドパターンの底部に現れる場合のある亀裂の広がりを制限し、従って、トレッドの良好な耐攻撃性に好都合であるようにすることができる。本発明者は、確かに、配合エラストマーコンパウンドの第２の層の特性、特に、１００℃におけるその複素動的剪断弾性率Ｇ*１％により、配合エラストマーコンパウンドの第１の層、特にその中央部分で発生した亀裂の広がりを制限することができる。実際に、配合エラストマーコンパウンドの第２の層の性状が第１の層と第２の層との間のインターフェースのところでの亀裂の広がりに対抗するように思われる。
【００５７】
本発明の第２の実施形態によれば、本発明のタイヤは、配合エラストマーコンパウンドの少なくとも２つの半径方向に重ね合わされた層を有し、第１の配合エラストマーコンパウンドで作られていて、少なくとも、赤道面の付近中に延びる部分及び第２の配合エラストマーコンパウンドで作られた少なくとも２つの軸方向外側部分を有する上述の第１の層は、トレッドの半径方向内側層を形成する。トレッドのかかる層は、１つ又は複数個の半径方向最も外側の層が消えるようにさせた所与の量だけトレッドが摩滅した後にのみ路面に接触するようになっている。
【００５８】
この第２の実施形態によれば、好ましくは第１の層と接触状態にある配合エラストマーコンパウンドの半径方向外側の第２の層は、有利には、５５よりも大きいマクロ分散度Ｚ‐値及び０．１２０よりも低いｔａｎ（δ）ｍａｘで示される最大ｔａｎ（δ）値を有する配合エラストマーコンパウンドで構成される。
【００５９】
また、有利には、第１の層と接触状態にある配合エラストマーコンパウンドの半径方向外側の第２の層は、配合エラストマーコンパウンドの第１の層の中央部分を形成する第１の配合エラストマーコンパウンドと同一の配合エラストマーコンパウンドで構成される。
【００６０】
この第１の配合エラストマーコンパウンドが第１の層、特にその軸方向外側部分の半径方向外側に位置することにより、トレッドの耐摩耗性を向上させることができる場合がある。本発明者は、コーナリングの際、軸方向幅が３７インチを超えるダンパ型の産業車両のタイヤの軸方向外側部分が特に過酷な応力を受けることを実証することができた。
【００６１】
第１の実施形態の場合について上述したように、本発明者は又、配合エラストマーコンパウンドの第１の層の軸方向外側の部分の特性、特に、１００℃におけるその複素動的剪断弾性率Ｇ*１％により、配合エラストマーコンパウンドの第２の層中で始まった亀裂の広がりを制限することができる。確かに、配合エラストマーコンパウンドの第１の層の軸方向外側部分の性状が第１の層と第２の層との間のインターフェースのところでの亀裂の広がりに対抗するように思われる。さらに、上述したように、半径方向外側の第２の層が摩耗した後、第１の層の軸方向外側部分を構成している第２の配合エラストマーコンパウンドにより、トレッドパターン中で詰まった状態の石の結果として生じる場合のある亀裂の開始を制限することができる。
【００６２】
タイヤの子午線断面で見て、半径方向最も外側のワーキング層である層の端のところで半径方向に測定した本発明のこの第２の実施形態としての配合エラストマーコンパウンドの第２の層の厚さは、好ましくは、タイヤの子午線断面で見て、半径方向最も外側のワーキング層である層の端のところで半径方向に測定した配合エラストマーコンパウンドの第１の層の厚さの１０％を超え、より好ましくは５０％を超える。
【００６３】
また、好ましくは、本発明のこの第２の実施形態によれば、トレッドは、第１の層の半径方向内側に位置し且つこれと接触状態にあり、有利には、第１の層の第１の配合エラストマーコンパウンドの１００℃における複素動的剪断弾性率Ｇ*１％の値よりも少なくとも１０％高い１００℃における複素動的剪断弾性率Ｇ*１％の値を有する配合エラストマーコンパウンドの第３の層を有する。
【００６４】
また、有利には、第１の層の半径方向内側に位置し且つこれと接触状態にある配合エラストマーコンパウンドの第３の層は、配合エラストマーコンパウンドの第１の層の軸方向外側部分を形成する第２の配合エラストマーコンパウンドと同一の配合エラストマーコンパウンドで構成されている。
【００６５】
第１の実施形態の場合と同様、かかる半径方向内側層は、特に、トレッドの第１の層の中央部分のトレッドパターンの底部への石の存在の結果として現れる場合のある発生後の亀裂の広がりを制限することができるようになっている。
【００６６】
トレッドの全厚は、タイヤの要望及び使用と関連したパラメータによって定められるので、トレッドを構成する種々の層の厚さは、上述したようにタイヤのサイズにつれて変化しなければならない。
【００６７】
タイヤの子午線断面で見て、半径方向最も外側のワーキング層である層の端のところで半径方向に測定した本発明のこの第２の実施形態としての配合エラストマーコンパウンドの第３の層の厚さは、好ましくは、タイヤの子午線断面で見て、半径方向最も外側のワーキング層である層の端のところで半径方向に測定した配合エラストマーコンパウンドの第１の層の厚さの２５％を超え、より好ましくは３５％を超える。
【００６８】
また、上述した実施形態のいずれか１つによる本発明の有利な一変形形態では、配合エラストマーコンパウンドの追加の層がトレッド中の半径方向最も内側の位置に、従ってタイヤのクラウン補強材と接触関係をなして設けられ、この配合エラストマーコンパウンドは、０．１００未満のｔａｎ（δ）ｍａｘで示される最大ｔａｎ（δ）値を有する。
【００６９】
この追加の層をトレッドの内側寄りに半径方向最も遠くに設けることにより、トレッド温度の増大を更に一層減少させ、従ってタイヤの耐久性にとって有利にすることができる。
【００７０】
また、この追加の層をトレッドの内側寄りに半径方向最も遠くに設けることにより、タイヤのクラウン領域の動作温度を減少させてタイヤの転がり抵抗を減少させることができるようにすることができる。
【００７１】
ワーキング層の端部のところで半径方向に測定してタイヤの子午線断面で見て半径方向最も外側に位置する配合エラストマーコンパウンドのこの追加の層の厚さは、有利には、ワーキング層の端部のところで半径方向に測定して、タイヤの子午線断面で見て半径方向最も外側のトレッド全体の厚さの１５％〜２５％である。
【００７２】
本発明によれば、上述の厚さの測定値は、走行しておらず、従ってトレッドの摩耗が全くない新品状態のタイヤから取られている。
【００７３】
本発明の別の細部及び別の有利な特徴は、図１及び図２を参照して行われる本発明の幾つかの実施形態の説明から以下において明らかになろう。
【図面の簡単な説明】
【００７４】
【図１】本発明のタイヤの概略子午線断面図である。
【図２】図１のタイヤのトレッドの概略子午線図である。
【発明を実施するための形態】
【００７５】
分かりやすくするために、図は、縮尺通りには描かれていない。
【００７６】
図１は、ダンパ型の車両に使用されるようになったタイヤ１を概略的に示している。このタイヤは、２つのビード３内でビードワイヤ４周りに繋留された半径方向カーカス補強材２を有している。カーカス補強材２は、金属コードの層で形成されている。カーカス補強材２は、それ自体トレッド６が被されたクラウン補強材５によってたが掛けされている。トレッド６は、本発明によれば、少なくとも、赤道面ＸＸ′の付近中に延びる中央部分７及び２つの軸方向外側部分８，９で構成されている。
【００７７】
本発明によれば、トレッド６の中央部分７は、軸方向外側部分８，９のボイド比よりも小さいボイド比（トレッドパターンは、図には示されていない）を有する。
【００７８】
図２は、サイズ４０．００Ｒ５７のタイヤのためのトレッド６の構成を極めて概略的に示しており、トレッド６は、本発明によれば、配合エラストマーコンパウンドの少なくとも２つの半径方向に重ね合わされた層で構成され、配合エラストマーコンパウンドの第１の層が、第１の配合エラストマーコンパウンドで作られていて、少なくとも、赤道面の付近中に延びる部分と、第２の配合エラストマーコンパウンドで作られた少なくとも２つの軸方向外側部分とで構成されている。
【００７９】
トレッドの中央部分のボイド比は、３％である。トレッド６の軸方向外側部分のボイド比は、３３％である。
【００８０】
本発明によれば、トレッド６は、第１の層６１で構成され、第１の層６１は、第１の配合エラストマーコンパウンドＭ１で作られていて、少なくとも、赤道面ＸＸ′の付近中に延びる部分６１ａ及び第２の配合エラストマーコンパウンドＭ２で作られた少なくとも２つの軸方向外側部分６１ｂで構成されている。
【００８１】
充填剤入り配合エラストマーコンパウンドＭ１は、５８というマクロ分散度Ｚ‐値及び０．０８７というｔａｎ（δ）ｍａｘ値を有している。
【００８２】
配合エラストマーコンパウンドＭ２は、２．１という値の１００℃における複素動的剪断弾性率Ｇ*１％を有している。
【００８３】
配合エラストマーコンパウンドＭ１は、１．５９という値の１００℃における複素動的剪断弾性率Ｇ*１％を有している。
【００８４】
配合エラストマーコンパウンドＭ２の１００℃における複素動的剪断弾性率Ｇ*１％の値は、配合エラストマーコンパウンドＭ１の１００℃における複素動的剪断弾性率Ｇ*１％の値よりも３２％だけ高く、従って、本発明によれば、少なくとも１０％だけ高い。
【００８５】
トレッド６は、路面に接触するようになっていてコンパウンドＭ１で構成された半径方向外側の第２の層６２を有している。
【００８６】
トレッド６は、配合コンパウンドＭ２で構成された第１の層６１と接触状態にある半径方向内側の第３の層６３を更に有している。
【００８７】
トレッド６は、ｔａｎ（δ）ｍａｘ値が０．０６０の配合エラストマーコンパウンドＭ３で構成された半径方向最も内側の層６４を更に有している。
【００８８】
コンパウンドＭ１，Ｍ２，Ｍ３が多くのこれらの特性と一緒に以下の表に記載されている。
0006260062.tif 000002
【００８９】
第１の層６１の厚さｄ61は、３２ｍｍである。
【００９０】
第２の層６２の厚さｄ62は、４６ｍｍである。
【００９１】
第３の層６３の厚さｄ63は、１４ｍｍである。
【００９２】
追加の層６４の厚さｄ64は、２２ｍｍである。
【００９３】
第２の層６２の厚さｄ62と第１の層６１の厚さｄ61の比は、１４０％であり、従って１０％よりも高い。
【００９４】
第３の層６３の厚さｄ63と第１の層６１の厚さｄ61の比は、４５％であり、従って２５％よりも高い。
【００９５】
追加の層６４の厚さｄ64とトレッドの全厚、即ち厚さの合計（ｄ61＋ｄ62＋ｄ63＋ｄ64）の比は、１９％であり、従って１５〜２５％である。
【００９６】
厚さは、新品状態のタイヤの子午線断面について半径方向最も外側のワーキング層の端部のところで半径方向に測定される。
【００９７】
本発明のタイヤの耐摩耗性を評価するために本発明のタイヤを履いた車両を用いて試験を実施した。
【００９８】
これら試験では、車両の被動リヤアクスルに取り付けられたタイヤを走行させる。これらタイヤを７ｂａｒの圧力までインフレートさせ、これらに６４．５トンの荷重をかける。車両を１５００時間という全持続時間にわたり１４％で連続的に傾斜した軌道に沿って登り坂及び下り坂で駆動させる。軌道は、大きさが１５〜３０ｍｍの石で構成されている。
【００９９】
Ｐ１で示された図２の記載によるタイヤについてこれら試験を実施した。
【０１００】
これらタイヤをそれぞれ、タイヤＰ１と同一サイズのものであり同一の車両に取り付けられた基準タイヤＲ１と比較する。タイヤＲ１は、この種の用途について知られているタイヤである。
【０１０１】
基準タイヤＲ１のトレッドは、２つの半径方向に重ね合わされた層、即ち、第１の材料Ａ１で構成された半径方向外側の層及び材料Ａ２で構成された半径方向内側の層を有する。
【０１０２】
材料Ａ１で構成された半径方向外側の層の厚さは、９２ｍｍであり、材料Ａ２で構成された半径方向内側の層の厚さは、２２ｍｍである。
【０１０３】
これら材料の構成及び特性が以下の表に記載されている。
0006260062.tif 000003
【０１０４】
上述の条件下で走行したときに得られた結果は、基準タイヤと比較して本発明のタイヤについて１５〜２０％の耐摩耗性の向上を実証した。
【０１０５】
耐攻撃性に関して本発明のタイヤの特性を評価するために本発明のタイヤを履いた車両を用いて別の試験を実施した。
【０１０６】
この後者の試験では、サイズが１４５〜２００ｍｍの石で構成された長さ５０メートルの領域を含むループ状の５００メートル軌道に沿って車両を走行させた。走行は、石ころだらけの領域の外側でサーキット上において１５ｋｍ／ｈの速度で及び上述の石ころだらけの領域上で５ｋｍ／ｈの速度で５００時間にわたって続いた。
【０１０７】
サイズ４０．００Ｒ５７の本発明のタイヤＰ１を７ｂａｒの圧力までインフレートさせ、これに５４トンの荷重をかける。
【０１０８】
走行後、タイヤを剥ぎ取り、クラウン補強材に達した亀裂の数を数える。クラウン補強材に達した亀裂の数は、タイヤがどれほど良く攻撃に抵抗したかの指標である。
【０１０９】
第１の試験の場合と同様、本発明のタイヤＰ１をそれぞれ上述すると共にそれぞれ同一の車両に取り付けた基準タイヤＲ１と比較する。
【０１１０】
これら試験中に得られた結果は、基準タイヤと比較して本発明のタイヤの耐攻撃性の面で２０％オーダの向上を実証した。
【０１１１】
これら２つの種類の試験結果の示すところによれば、本発明のタイヤにより、良好な耐摩耗性と良好な耐攻撃性の妥協点が見出される。
【図１】
0006260062.tif 000004
【図２】
0006260062.tif 000005